Силикатная штукатурная масса, легкая штукатурка, состоящая из этой силикатной штукатурной массы, и применение этой силикатной штукатурной массы для получения легких штукатурок

1. Силикатная штукатурная масса, содержащая
a) по меньшей мере, один силикатный наполнитель и/или, по меньшей мере, один кальцитный наполнитель, преимущественно, по меньшей мере, один силикатный наполнитель и ни одного кальцитного наполнителя,
b) по меньшей мере, один легкий наполнитель,
c) кремниевый золь,
d) по меньшей мере, одно жидкое стекло,
e) зернистый материал,
f) по меньшей мере, одно органическое связующее,
g) добавки и
h) воду,
причем штукатурная масса имеет величину pH, по меньшей мере, 9,5, в частности, по меньшей мере, 10,5.
2. Штукатурная масса по п. 1, дополнительно содержащая
i) по меньшей мере, одно гидрофобизирующее средство,
j) волокна, в частности стеклянные и/или целлюлозные волокна, и/или
k) по меньшей мере, одно красящее вещество и/или, по меньшей мере, один пигмент.
3. Штукатурная масса по п. 1 или 2, отличающаяся тем, что силикатный и/или кальцитный наполнитель имеет плотность больше или равную 2,0 кг/л.
4. Штукатурная масса по п. 1 или 2, отличающаяся тем, что легкий наполнитель имеет плотность меньше или равную 1,0 кг/л.
5. Штукатурная масса по п. 1 или 2, отличающаяся тем, что, по меньшей мере, один силикатный наполнитель и/или легкий наполнитель имеет средний размер D50 частиц не больше, чем 250 мкм, в частности в диапазоне от 20 мкм до 200 мкм, и/или что, по меньшей мере, один кальцитный наполнитель имеет средний размер D50 частиц в диапазоне от 10 до 100 мкм, в частности в диапазоне от 20 мкм до 50 мкм.
6. Штукатурная масса по п. 1 или 2, отличающаяся тем, что добавками являются загустители, стабилизаторы, смачивающие и диспергирующие средства, пленкообразователи, антипенные средства или любые их смеси.
7. Штукатурная масса по п. 1 или 2, отличающаяся тем, что размер зерна зернистого материала равен, по меньшей мере, 300 мкм, в частности находится в диапазоне от 320 мкм до 5 мм и особенно предпочтительно в диапазоне от 350 мкм до 4 мм (ситовой анализ согласно DIN 66165) и/или что плотность зернистого материала меньше 1 кг/л, преимущественно меньше или равна 0,8 кг/л и в частности предпочтительно меньше или равна 0,7 кг/л.
8. Штукатурная масса по п. 1 или 2, отличающаяся тем, что жидкое стекло выбрано из литиевого, калиевого и натриевого жидкого стекол или любой смеси из этого, в частности литиевое жидкое стекло.
9. Штукатурная масса по п. 2, отличающаяся тем, что пигментами являются диоксид титана или сульфид цинка или их смесь.
10. Штукатурная масса по п. 1 или 2, отличающаяся тем, что органическое связующее является, по меньшей мере, одним растворенным или растворимым в воде полимером, образованным из однотипных или разных мономеров, причем, по меньшей мере, один из мономеров является сложным эфиром акриловой кислоты, винилацетатом, винилхлоридом, винилпропионатом, версататом, акрилонитрилом или сложным эфиром метакриловой кислоты, и причем полимер является преимущественно устойчивым к гидролизу при величине pH 10 или выше, преимущественно при величине pH 11 или выше, и/или причем органическое связующее является, по меньшей мере, одним органо-силикатным гибридным связующим средством, в частности органо-силикатным/акрилатным гибридным связующим средством.
11. Штукатурная масса по п. 1 или 2, отличающаяся тем, что органическим связующим является, по меньшей мере, один диспергированный и диспергируемый в воде полимер, образованный из однотипных или разных мономеров, причем мономеры выбраны из группы, состоящей из сложных эфиров акриловой кислоты, винилацетата, винилпропионата, винилхлорида, акрилонитрила, сложных эфиров метакриловой кислоты, этилена, бутадиена, стирола, версатата и сложных эфиров малеиновой кислоты.
12. Штукатурная масса по п. 1 или 2, отличающаяся тем, что легкие наполнители выбраны из группы, состоящей из пемзы, вспученного перлита, вспененного стекла, полых стеклянных шариков, гидратов силиката кальция и частиц из вспененного полистирола (EPS) или любых их смесей.
13. Штукатурная масса по п. 1 или 2, отличающаяся тем, что, в пересчете на общий вес силикатной штукатурной массы, сухая масса
жидкого стекла находится в диапазоне от 0,1 до 5 вес.%, предпочтительно в диапазоне от 0,15 до 4 вес.% и особенно предпочтительно в диапазоне от 0,2 до 3,5 вес.%, и/или
легкого наполнителя находится в диапазоне от 0,2 до 20 вес. %, предпочтительно в диапазоне от 0,5 до 15 вес.% и особенно предпочтительно в диапазоне от 1 до 10 вес.%, и/или
силикатного наполнителя находится в диапазоне от 0,1 до 20 вес.%, предпочтительно в диапазоне от 0,5 до 17 вес.% и особенно предпочтительно в диапазоне от 0,5 до 16 вес.%, и/или
зернистого материала находится в диапазоне от 15 до 70 вес.%, предпочтительно в диапазоне от 18 до 60 вес.% и особенно предпочтительно в диапазоне от 20 до 55 вес.%, и/или
органического связующего находится в диапазоне от 1 до 10 вес.%, предпочтительно в диапазоне от 1,5 до 8 вес.% и особенно предпочтительно от 2 до 7 вес.%, и/или
кремниевого золя находится в диапазоне от 0,2 до 5 вес.%, предпочтительно в диапазоне от 0,4 до 4 вес.% и особенно предпочтительно в диапазоне от 0,6 до 2 вес.%, и/или
кальцитного наполнителя находится в диапазоне от 0,1 до 35 вес.%, предпочтительно в диапазоне 0,1 до 6 вес.%, причем штукатурная масса преимущественно не содержит ни одного кальцитного наполнителя.
14. Штукатурная масса по п. 1 или 2, отличающаяся тем, что, в пересчете на общий вес силикатной штукатурной массы, сухая масса
жидкого стекла находится в диапазоне от 0,2 до 3,5 вес.%, предпочтительно в диапазоне от 0,5 до 1,5 вес.%, и/или
легкого наполнителя находится в диапазоне от 1 до 10 вес.%, предпочтительно в диапазоне от 2 до 7 вес.%, и/или
силикатного наполнителя находится в диапазоне от 8 до 20 вес.%, предпочтительно в диапазоне от 10 до 17 вес.%, и/или
зернистого материала находится в диапазоне от 30 до 60 вес.%, предпочтительно в диапазоне от 40 до 55 вес.%, и/или
органического связующего находится в диапазоне от 2 до 10 вес.%, предпочтительно в диапазоне от 3 до 7 вес.%, и/или
кремниевого золя находится в диапазоне от 0,4 до 3 вес.%, предпочтительно в диапазоне от 0,6 до 2 вес.%, и/или
кальцитного наполнителя находится в диапазоне от 0,1 до 35 вес.%, предпочтительно в диапазоне 0,1 до 6 вес.%, причем штукатурная масса преимущественно не содержит ни одного кальцитного наполнителя.
15. Штукатурная масса по п. 1 или 2, отличающаяся тем, что вода в ней содержится в диапазоне от 10 до 60 вес.%, предпочтительно в диапазоне от 15 до 45 вес.% и особенно предпочтительно в диапазоне от 20 до 37 вес.% в пересчете на общий вес силикатной штукатурной массы.
16. Штукатурная масса по п. 1 или 2, отличающаяся тем, что весовая доля силикатного наполнителя больше, чем весовая доля кальцитного наполнителя, или покровная масса содержит силикатный наполнитель и не содержит никакого кальцитного наполнителя.
17. Легкая штукатурка, включающая в себя или образованная из силикатной штукатурной массы по любому из предшествующих пунктов, в частности легкая штукатурка с плотностью меньше или равной 1,75 г/см3, преимущественно меньше или равной 1,6 г/см3 и особенно предпочтительно меньше или равной 1,5 г/см3.
18. Легкая штукатурка по п. 17, отличающаяся тем, что объемная концентрация пигмента (PVK) больше или равна 80%, в частности больше или равна 82% и особенно предпочтительно больше или равна 84%.
19. Применение штукатурной массы по любому из пп. 1-16 для получения легких штукатурок, в частности по п. 17 или 18.
20. Применение связующих для получения штукатурки, в частности по пп. 1-16, или легкой штукатурки, в частности по п. 17 или 18, отличающееся тем, что связующие включают в себя кремниевый золь, по меньшей мере, одно органическое связующее и, по меньшей мере, одно жидкое стекло.
21. Применение по п. 19 или 20, отличающееся тем, что штукатурная масса наносится на внутреннюю стену или фасад, преимущественно на теплоизоляционный материал, в частности WDVS-подоснову, причем теплоизоляционным материалом являются преимущественно вспененные изоляционные плиты, и/или органические, и/или неорганические волокна.